СПОСОБ ПОЛУЧЕНИЯ УГЛЕРОДНЫХ ЧАСТИЦ ДЛЯ ЭЛЕКТРОДА, УГЛЕРОДНЫЕ ЧАСТИЦЫ ДЛЯ ЭЛЕКТРОДА И МАТЕРИАЛ ОТРИЦАТЕЛЬНОГО ЭЛЕКТРОДА ДЛЯ ЛИТИЙ-ИОННОЙ АККУМУЛЯТОРНОЙ БАТАРЕИ

1. Способ получения углеродных частиц для электрода, каждая из которых содержит частицы металла, способного образовывать сплав с литием, является сформированной агрегированием многочисленных тонкодисперсных частиц, состоящих из углерода, и имеет пустотелую открытоячеистую структуру, в которой ячейки среди тонкодисперсных частиц образуют многочисленные взаимосвязанные поры, который включает стадии, в которых:
смешивают друг с другом мономер, имеющий низкую совместимость с формируемым полимером, органический растворитель, имеющий низкую совместимость с формируемым полимером, и частицы металла, способного образовывать сплав с литием, для получения мономерсодержащей смеси;
диспергируют мономерсодержащую смесь в водной фазе для получения суспензии, содержащей диспергированные в ней масляные капельки мономерсодержащей смеси;
проводят полимеризацию масляных капелек в суспензии для получения частиц полимера; и
отверждают частицы полимера.
2. Способ получения углеродных частиц для электрода по п.1,
в котором частицы металла, способного образовывать сплав с литием, состоят из кремния.
3. Способ получения углеродных частиц для электрода по п.1,
в котором мономерсодержащая смесь дополнительно включает по меньшей мере одну электропроводящую добавку, выбранную из группы, состоящей из графита, технического углерода, углеродных нанотрубок, графена и фуллерена.
4. Углеродные частицы для электрода,
которые включают частицы металла, способного образовывать сплав с литием, сформированы агрегированием многочисленных тонкодисперсных частиц, состоящих из углерода, и имеют пустотелую открытоячеистую структуру, в которой ячейки среди тонкодисперсных частиц формируют многочисленные взаимосвязанные поры.
5. Материал отрицательного электрода для литий-ионной аккумуляторной батареи, включающий:
углеродные частицы для электрода по п.4; и
полимерное связующее средство.
6. Материал отрицательного электрода для литий-ионной аккумуляторной батареи по п.5, включающий по меньшей мере одну электропроводящую добавку, выбранную из группы, состоящей из графита, технического углерода, углеродных нанотрубок, графена и фуллерена.